(57)【要約】ゾルゲルベースのコーティングの耐化学性は、有機材料に基づいた通常の化粧コーティングの耐化学性よりも優れているので、ゾルゲルコーティングは、化粧製剤（例えばローション及びシャンプー）にさらされるコーティングとして非常に適している。本発明は、フッ素化されたオルガノシラン化合物を有するゾルゲルコーティングが設けられた器具に関する。本発明は、このようなゾルゲルコーティングの器具への使用にも関する。【特許請求の範囲】
【請求項１】
オルガノシラン化合物を有するゾルゲルコーティングが少なくとも部分的に設けられた器具において、前記オルガノシラン化合物は、フッ素化された基が加水分解できないように、フッ素化されることを特徴とする器具。
【請求項２】
請求項１に記載の器具において、前記フッ素化オルガノシラン化合物は、少なくとも１つのフッ素化アルキル基を有することを特徴とする器具。
【請求項３】
請求項１又は２に記載の器具において、前記オルガノシラン化合物は、少なくとも１つのアルコキシ基を有することを特徴とする器具。
【請求項４】
電気カミソリを有することを特徴とする請求項１乃至３の何れか１項に記載の器具。
【請求項５】
請求項１乃至４の何れか１項に記載の器具におけるフッ素化オルガノシラン化合物を有するコーティングの使用。
【発明の詳細な説明】
【技術分野】
【０００１】
本発明は、オルガノシラン化合物を有するゾルゲルコーティングが設けられた器具に関する。本発明は、このようなゾルゲルコーティングの器具への使用にも関する。
【背景技術】
【０００２】
ゾルゲルベースのコーティングの耐化学性は、有機材料に基づいた通常の化粧コーティングよりも優れているので、ゾルゲルコーティングは、化粧製剤（例えばローション及びシャンプー）にさらされるコーティングとして非常に適している。例えば、国際特許出願第９８／１３４３４号で、このようなゾルゲルコーティングが説明されており、ここで、当該ゾルゲルコーティングは、加水分解縮合したオルガノシラン化合物のネットワークを含む。
【０００３】
このようなコーティングの表面張力は、３０〜５０ｍＮ／ｍで変化する。パーソナルケアアプリケーションにおける化粧製剤等の液体の塗布は、一般に、液体の表面張力がコーティングされた表面の表面張力より低い場合に、当該コーティングされた表面上における液体の容易な拡散を生じる。このような粘着性の拡散は、特にパーソナルケア機器が使用の直後に掃除されない場合に、比較的困難な掃除に至る。これらの機器を掃除することが困難であることは、衛生的、美的及び実際的な観点から望ましくない。液体の表面張力が機器の表面の表面張力より高ければ、液体の拡散が起こらず、簡単な掃除が可能である。
【０００４】
化粧製剤の表面張力は、用いられる成分に依存して強く変化しうる。特に、界面活性剤の存在は、化粧製剤の表面張力の決定因子である。界面活性剤が用いられると、２０〜２２ｍＮ／ｍにまで低い表面張力が達成されることができる。従って、このような液体が、パーソナルケア機器において通常用いられるコーティング及びプラスチックス等の物体上で容易に拡散することは明らかである。
【発明の開示】
【発明が解決しようとする課題】
【０００５】
本発明の目的は、液体の容易な拡散を防止する改善されたゾルゲルコーティングが設けられた器具を提供することである。
【課題を解決するための手段】
【０００６】
この目的は、冒頭段落に記載の器具において、前記オルガノシラン化合物が、フッ素化された基が加水分解できないように、フッ素化されることを特徴とする器具によって達成される。本発明によるこのようなフッ素化オルガノシラン化合物の使用は低い表面張力（約２０〜２１ｍＮ／ｍ）を有するゾルゲルコーティングを生じ、この結果、比較的強い疎水性が得られる。その結果、ゾルゲルコーティングは、例えば水道水による単純なすすぎによって比較的簡単に掃除される。本発明による器具は、例えば、シャンプー、ローション及び香水等の液体のための容器であってもよいが、更に、ローションを保持するように及び／又は水で洗浄されるように適応された機器、例えば電動ウェットシェービング機器（例えばPhilips Coolskin（登録商標））等の他の機器であってもよい。
【０００７】
フッ素化されたオルガノシラン化合物は、好適には少なくとも１つのフッ素化アルキル基を有する。これにより、フッ素化アルキル基は、１つ又は複数の加水分解できないフッ素原子を備えている。アルキル基の長さ及び空間的配置は、単一の実施例には制限されず、相当に変化してもよい。本発明によるゾルゲルコーティングにおいて、好適には、トリデカフルオロ−１，１，２，２−テトラヒドロオクチルトリエトキシシランが用いられる。トリデカフルオロ−１，１，２，２−テトラヒドロオクチルトリエトキシシランは、以下の化学構造で表すことができる：
【化１】
2005534482.tif 000002
【０００８】
エトキシ基は加水分解可能であり、アルコールと、他のシランと共に容易に縮合してＳｉ−Ｏ−Ｓｉ結合を形成することができる反応中間体とを生じる。得られるネットワークは、多くの種類の化合物、例えばパーソナルケア用のローション内の化合物に対する高い抵抗を持ち、高度に疎水性であり、掃除が容易である。原理的にはあらゆる種類のフッ素化材料が本発明の目的を達成することができるが、好適には、少なくとも１つのアルコキシ基を含むフッ素化オルガノシラン化合物が適用される。このようにして、フッ素化化合物はネットワークに組み込まれ、これは、フッ素化化合物の浸出を防止する。通常の有機ラッカーへのフッ素化化合物の組み込みも高度な疎水性を生じるが、このようなコーティングは、ゾルゲルコーティングに基づいたコーティングの化学的・機械的耐性を欠く。
【０００９】
本発明は、フッ素化オルガノシラン化合物を有するコーティングの器具への使用にも関する。
【発明を実施するための最良の形態】
【００１０】
本発明は、更に、以下の非限定的な例で説明される。
【００１１】
例１
０．６ｇのマレイン酸が、１９．８ｇの３−グリシジルオキシプロピルトリメトキシシラン、８．６ｇのテトラエトキシシラン、１．５ｇのトリデカフルオロ−１，１，２，２−テトラヒドロオクチルトリエトキシシラン及び２７ｇのエタノールの混合物に加えられた。酸の溶解の後、４４ｇのＬｕｄｏｘ  ＡＳ−４０（４０％シリカ分散系（ＤｕＰｏｎｔ））が、撹拌されながら加えられた。４５分後に、１０．３ｇのＺｒ（ＯＰｒ）４（プロピルアルコール中７０％）及び２．２ｇのエチルアセトアセテートの混合物が加えられた。得られたラッカーは、ナイロン基板に噴霧されて、１６０℃で２０分間硬化させられた。表面張力は、２０．６ｍＮ／ｍであると分かった。
【００１２】
例２
比較例において、フッ素化シランは用いられず、４２ｍＮ／ｍの表面張力を有する表面が得られた。
【００１３】
コーティングのアセトン（２３．７ｍＮ／ｍ）又はエタノール（２２．３ｍＮ／ｍ）によるすすぎは、両方の場合において不良な濡れを生じ、フッ素化サンプルの低い表面張力を容易に示した。非フッ素化サンプルにおいては、完全な濡れが起こった。
【００１４】
コーティングしたサンプルは、シェービング乳濁液（例えばPhilips Cool Skin（登録商標）シェーバにおいて用いられるようなもの）によって覆われ、空気中で１週間乾燥させられた。フッ素化サンプルの場合、半固体の残留物は、水道水によるすすぎによって容易に除去されることができた。比較例の非フッ素化サンプルにおいては、洗浄は困難で、長期の熱い水道水による洗浄を必要とした。
【国際調査報告】
2005534482.tif 000003
2005534482.tif 000004
2005534482.tif 000005
2005534482.tif 000006